СПОСОБ ПОЛУЧЕНИЯ ГРАНУЛ ИЗ ПОЛИТЕТРАФТОРЭТИЛЕНА, СОДЕРЖАЩИХ НАПОЛНИТЕЛЬ

1. Способ получения гранул из политетрафторэтилена, содержащих наполнитель, отличающийся тем, что на стадии гранулирования смеси порошка политетрафторэтилена и наполнителя перемешиванием в воде в присутствии жидкого органического вещества, трудно растворимого в воде, добавляют эмульсию политетрафторэтилена и коагулянт для коагулирования эмульсии политетрафторэтилена в виде поверхностного слоя гранул из политетрафторэтилена, содержащих наполнитель.
2. Способ получения гранул из политетрафторэтилена, содержащих наполнитель, по п.1, в котором порошок политетрафторэтилена является продуктом суспензионной полимеризации, а эмульсия политетрафторэтилена является продуктом эмульсионной полимеризации.
3. Способ получения гранул из политетрафторэтилена, содержащих наполнитель, по п.1, в котором средний диаметр частиц порошка политетрафторэтилена составляет от 1 до 65 мкм, а среднемассовая молекулярная масса политетрафторэтилена составляет от 100000 до 100000000.
4. Способ получения гранул из политетрафторэтилена, содержащих наполнитель, по п.1, в котором наполнитель является порошком неорганического материала или порошком органического материала.
5. Способ получения гранул из политетрафторэтилена, содержащих наполнитель, по п.1, в котором коагулянт является по меньшей мере одним веществом, выбранным из группы, состоящей из азотной кислоты, хлористоводородной кислоты, серной кислоты, хлорида алюминия и нитрата алюминия.
6. Способ получения гранул из политетрафторэтилена, содержащих наполнитель, по п.1, в котором жидкое органическое вещество является по меньшей мере одним веществом, выбранным из группы, состоящей из гексана, гептана, нонана, декана, додекана, бензина и керосина.
7. Способ получения гранул из политетрафторэтилена, содержащих наполнитель, по п.1, в котором жидкое органическое вещество используют в количестве от 10 до 100 мас.ч. на 100 мас.ч. суммарного содержания твердого остатка порошка политетрафторэтилена и наполнителя.
8. Способ получения гранул из политетрафторэтилена, содержащих наполнитель, по п.1, в котором соотношение в смеси порошка политетрафторэтилена и наполнителя составляет порошок политетрафторэтилена/наполнитель = от 100/0,01 до 100/250 (массовое соотношение).
9. Способ получения гранул из политетрафторэтилена, содержащих наполнитель, по п.1, в котором средний диаметр частиц политетрафторэтилена в эмульсии политетрафторэтилена составляет от 0,01 до 5 мкм, а среднемассовая молекулярная масса политетрафторэтилена составляет от 100000 до 100000000.
10. Способ получения гранул из политетрафторэтилена, содержащих наполнитель, по п.1, в котором после выполнения стадии гранулирования, на которой смешивают смесь порошка политетрафторэтилена и наполнителя с жидким органическим веществом, трудно растворимым в воде, с последующим перемешиванием в воде для гранулирования, и на стадии регулирования размера частиц, полученных гранулированием, добавляют эмульсию политетрафторэтилена и коагулянт.
11. Способ получения гранул из политетрафторэтилена, содержащих наполнитель, по п.10, в котором на стадии регулирования размера частиц после того, как коагулянт добавлен и перемешан, добавляют эмульсию политетрафторэтилена.
12. Гранулы из политетрафторэтилена, содержащие наполнитель, которые получены способом по п.1 и имеют средний диаметр от 200 до 1000 мкм.